СТАЛЬ
STEEL

Изобретение относится к области металлургии, в частности к составам сталей, которые могут быть использованы в автомобильной промышленности.
Известна сталь, содержащая, мас.%: углерод 0,12-0,1; кремний 0,01-0,1; марганец 0,3-0,6; хром 2,0-2,5; алюминий 0,005-0,04; иттрий 0,0005-0,01; медь 0,01-0,25; барий 0,0005-0,01; железо остальное [1].
Задачей изобретения является повышение пластичности стали.
Технический результат достигается тем, что сталь, содержащая углерод, кремний, марганец, хром, алюминий, иттрий, медь, барий, железо, дополнительно содержит серебро и бериллий при следующем соотношении компонентов, мас.%: углерод 0,06-0,1; кремний 0,2-0,4; марганец 0,3-0,5; хром 0,3-0,5; алюминий 0,1-0,15; иттрий 0,03-0,08; медь 1,5-2,0; барий 0,008-0,012; серебро 0,1-0,15; бериллий 0,001-0,003, железо - остальное.
В таблице приведены составы стали
Таблица
Компоненты
Состав, мас.%:
1
2
3
Углерод
0,06
0,08
0,1
Кремний
0,4
0,3
0,2
Марганец
0,5
0,4
0,3
Хром
0,3
0,4
0,5
Алюминий
0,15
0,12
0,1
Иттрий
0,03
0,05
0,08
Медь
1,5
1,8
2,0
Продолжение таблицы
Компоненты
Состав, мас.%:
1
2
3
Барий
0,008
0,01
0,012
Серебро
0,15
0,12
0,1
Бериллий
0,003
0,002
0,001
Железо
остальное
остальное
остальное
Предел прочности, кг/мм<sup>2</sup>
~100
~100
~100
Относительное
~10
~10
~10
удлинение, %
В стали компоненты проявляют себя следующим образом. Хром стабилизирует карбиды. Медь и серебро упрочняют твердый раствор. Алюминий, иттрий и барий выполняют функцию раскислителей. Бериллий способствует измельчению зерна.
Сталь может быть выплавлена кислым конвертерным (на кислородном дутье) способом. Исходный материал для выплавки стали - бессемеровский чугун и стальной лом.
Термическая обработка стали включает закалку при температуре 850°С в масло и отпуск при температуре 530°С.
Источники информации
1. JP 2005-133167, С22С 38/00, 2005.